(57)【要約】【課題】色のばらつきが抑制された衛生陶器を提供する。【解決手段】衛生陶器１は、素地３と、素地３よりも表面側に形成された釉薬層５と、を備えている。色をＬａｂ表色系で表わしたときに、釉薬層５が形成された部分を観測したＬ値と、釉薬層５が実質的に形成されていない部分を観測したＬ値との差（ΔＬ）の絶対値が１２以下である、又は、釉薬層５が形成された部分を観測した場合と、釉薬層５が実質的に形成されていない部分を観測した場合の色差（ΔＥ）が１４以下である。釉薬層５の厚みがばらついて素地３の色の透ける程度が異なっても、釉薬層５側から見える色はほとんど変わらず、釉薬層５側から見える色のばらつきが抑制された衛生陶器１が提供される。【選択図】図１
2019052062.tif 000002
【特許請求の範囲】
【請求項１】
素地と、前記素地よりも表面側に形成された釉薬層と、を備えた衛生陶器であって、
色をＬａｂ表色系で表わしたときに、
前記釉薬層が形成された部分を観測したＬ値と、前記釉薬層が実質的に形成されていない部分を観測したＬ値との差（ΔＬ）の絶対値が１２以下である、又は、
前記釉薬層が形成された部分を観測した場合と、前記釉薬層が実質的に形成されていない部分を観測した場合の色差（ΔＥ）が１４以下であることを特徴とする衛生陶器。
【請求項２】
前記差（ΔＬ）の絶対値が８以下である、又は、
前記色差（ΔＥ）が８以下であることを特徴とする請求項１に記載の衛生陶器。
【請求項３】
前記差（ΔＬ）の絶対値が６以下である、又は、
前記色差（ΔＥ）が６以下であることを特徴とする請求項１又は２に記載の衛生陶器。
【請求項４】
前記釉薬層が形成された部分を観測したＬ値が８０以上であることを特徴とする請求項１〜３のいずれか１項に記載の衛生陶器。
【請求項５】
前記釉薬層が実質的に形成されていない部分を観測したＬ値が８０以上であることを特徴とする請求項１〜４のいずれか１項に記載の衛生陶器。
【請求項６】
前記素地の吸水率が８〜３０％であり、
前記素地には無添加の場合に比べて添加することで、より白色となる成分が含まれていることを特徴とする請求項１〜５のいずれか１項に記載の衛生陶器。
【請求項７】
前記成分は、
周期表の族において、２〜４族、１２〜１４族のいずれかに属し、かつ
周期表の周期において、３〜５周期に属する元素を少なくとも１種以上含むことを特徴とする請求項６に記載の衛生陶器。
【請求項８】
前記素地と、前記釉薬層との間には、さらに中間層が設けられていることを特徴とする請求項１〜７のいずれか１項に記載の衛生陶器。
【請求項９】
前記中間層が白色であり、
前記釉薬層が透明であることを特徴とする請求項８に記載の衛生陶器。
【発明の詳細な説明】
【技術分野】
【０００１】
本開示は、衛生陶器に関する。
【背景技術】
【０００２】
便器、洗面器等の衛生陶器には、釉薬層が最表面に形成されている（例えば、特許文献１参照）。この釉薬層によって、汚れを付着しにくくしている。また、この釉薬層によって、衛生陶器に色を付けている。
【先行技術文献】
【特許文献】
【０００３】
【特許文献１】特開２００１−７２４６０号公報
【発明の概要】
【発明が解決しようとする課題】
【０００４】
しかし、衛生陶器の釉薬の色では、素地の色を完全には隠ぺいできなかった。そのため、釉薬層の厚みのばらつきによって、衛生陶器の色のばらつきも発生していた。従来、衛生陶器では、色のばらつきは考慮されていなかった。
本発明は、上記実情に鑑みてなされたものであり、色のばらつきが抑制された衛生陶器を提供することを目的とする。本発明者らは、衛生陶器において、釉薬層が形成された部分を観測したＬ値と、釉薬層が実質的に形成されていない部分を観測したＬ値との差（ΔＬ）や、釉薬層が形成された部分を観測した場合と、釉薬層が実質的に形成されていない部分を観測した場合の色差（ΔＥ）を特定の範囲に制御することで、衛生陶器の色のばらつきを抑制することに成功した。本発明は、かかる知見に基づくものであり、以下の形態として実現することが可能である。
【課題を解決するための手段】
【０００５】
〔１〕
素地と、前記素地よりも表面側に形成された釉薬層と、を備えた衛生陶器であって、
色をＬａｂ表色系で表わしたときに、
前記釉薬層が形成された部分を観測したＬ値と、前記釉薬層が実質的に形成されていない部分を観測したＬ値との差（ΔＬ）の絶対値が１２以下である、又は、
前記釉薬層が形成された部分を観測した場合と、前記釉薬層が実質的に形成されていない部分を観測した場合の色差（ΔＥ）が１４以下であることを特徴とする衛生陶器。
【０００６】
〔２〕
前記差（ΔＬ）の絶対値が８以下である、又は、
前記色差（ΔＥ）が８以下であることを特徴とする〔１〕に記載の衛生陶器。
【０００７】
〔３〕
前記差（ΔＬ）の絶対値が６以下である、又は、
前記色差（ΔＥ）が６以下であることを特徴とする〔１〕又は〔２〕に記載の衛生陶器。
【０００８】
〔４〕
前記釉薬層が形成された部分を観測したＬ値が８０以上であることを特徴とする〔１〕〜〔３〕のいずれか１項に記載の衛生陶器。
【０００９】
〔５〕
前記釉薬層が実質的に形成されていない部分を観測したＬ値が８０以上であることを特徴とする〔１〕〜〔４〕のいずれか１項に記載の衛生陶器。
【００１０】
〔６〕
前記素地の吸水率が８〜３０％であり、
前記素地には無添加の場合に比べて添加することで、より白色となる成分が含まれていることを特徴とする〔１〕〜〔５〕のいずれか１項に記載の衛生陶器。
【００１１】
〔７〕
前記成分は、
周期表の族において、２〜４族、１２〜１４族のいずれかに属し、かつ
周期表の周期において、３〜５周期に属する元素を少なくとも１種以上含むことを特徴とする〔６〕に記載の衛生陶器。
【００１２】
〔８〕
前記素地と、前記釉薬層との間には、さらに中間層が設けられていることを特徴とする〔１〕〜〔７〕のいずれか１項に記載の衛生陶器。
【００１３】
〔９〕
前記中間層が白色であり、
前記釉薬層が透明であることを特徴とする〔８〕に記載の衛生陶器。
【発明の効果】
【００１４】
本発明の衛生陶器は、釉薬層が形成された部分を観測したＬ値と、釉薬層が実質的に形成されていない部分を観測したＬ値との差（ΔＬ）の絶対値が１２以下である、又は、釉薬層が形成された部分を観測した場合と、釉薬層が実質的に形成されていない部分を観測した場合の色差（ΔＥ）が１４以下である。この構成では、釉薬層の厚みがばらついて素地の色の透ける程度が異なっても、釉薬層側から見える色はほとんど変わらない。すなわち、この構成によれば、釉薬層側から見える色のばらつきが抑制された衛生陶器が提供される。
差（ΔＬ）の絶対値が８以下である、又は、色差（ΔＥ）が８以下である場合には、色のばらつきがより抑制された衛生陶器が提供される。
差（ΔＬ）の絶対値が６以下である、又は、色差（ΔＥ）が６以下である場合には、色のばらつきが特に抑制された衛生陶器が提供される。
また、釉薬層が形成された部分を観測したＬ値が８０以上である場合には、良好な白色を呈する衛生陶器が提供される。
また、釉薬層が実質的に形成されていない部分を観測したＬ値が８０以上である場合には、色のばらつき抑制効果が高い。
吸水率が低くなると素地が緻密化して、素地中のガラス相が多くなる。すると、着色成分がガラス相に溶け込み、素地は着色しやすくなり、白さがなくなってくる。これに対して、素地の吸水率を８〜３０％とすると、ガラス相が少なくなるために着色しにくく、更に白色とする成分によって、白さが増し、衛生陶器が美しくなる。
より白色とする成分が、周期表の族において、２〜４族、１２〜１４族のいずれかに属し、かつ、３〜５周期に属する元素を少なくとも１種以上含む場合には、白さが増し、衛生陶器がより美しくなる。
素地と、釉薬層との間に、さらに中間層が設けられている場合は、素地及び釉薬層のみならず、中間層によっても色のばらつきを抑制することができる。
中間層が白色であり、釉薬層が透明である場合には、中間層の白色が釉薬層を通して透けて見え、この白色により、釉薬層の側から見える色のばらつきが抑制される。
【図面の簡単な説明】
【００１５】
本発明について、本発明による典型的な実施形態の非限定的な例を挙げ、言及された複数の図面を参照しつつ以下の詳細な記述にて更に説明する。
【図１】衛生陶器を示す断面図である。
【図２】衛生陶器を示す断面図である。
【発明を実施するための形態】
【００１６】
以下、本発明を詳しく説明する。
１．衛生陶器
本発明において、衛生陶器は、浴室や便所や洗面所等の主に水回りに用いられる陶製の器具を意味する。
本発明の衛生陶器１は、図１に示すように、素地３と、素地３よりも表面側に形成された釉薬層５と、を備えている。色をＬａｂ表色系（ＪＩＳ  Ｚ８７８１−４）で表わしたときに、釉薬層５が形成された部分を観測したＬ値と、釉薬層５が実質的に形成されていない部分を観測したＬ値との差（ΔＬ）の絶対値が１２以下である、又は、釉薬層５が形成された部分を観測した場合と、釉薬層５が実質的に形成されていない部分を観測した場合の色差（ΔＥ）が１４以下であることを特徴とする。好ましくは、差（ΔＬ）の絶対値が８以下である、又は、色差（ΔＥ）が８以下である。より好ましくは、差（ΔＬ）の絶対値が６以下である、又は、色差（ΔＥ）が６以下である。また、釉薬層５が形成された部分を観測したＬ値が８０以上であることが好ましい。また、釉薬層５が実質的に形成されていない部分を観測したＬ値が８０以上であることが好ましい。
なお、釉薬層５が実質的に形成されていない部分とは、素地３がほぼ剥き出しの状態、すなわち、所定部分の面積全体を１００％とした場合に、９５％以上で素地３が露出している部分をいう。素地３が、コーティングなどによりほぼ剥き出しになっていない場合は、削って剥き出しにしても良い。
図１の場合の衛生陶器１では、釉薬層５が形成された部分を観測したＬ値と、釉薬層５が実質的に形成されていない部分を観測したＬ値との差（ΔＬ）の絶対値は、釉薬層５の側から観測したＬ値（図１で上方から観察したＬ値）と、素地３の側から観測したＬ値（図１で下方から観察したＬ値）との差（ΔＬ）の絶対値を意味する。
また、釉薬層５が形成された部分を観測した場合と、釉薬層５が実質的に形成されていない部分を観測した場合の色差（ΔＥ）は、釉薬層５の側から観測した場合（図１で上方から観察した場合）と、素地３の側から観測した場合（図１で下方から観察した場合）の色差（ΔＥ）を意味する。
ここで、ΔＬ、ΔＥについて説明する。色空間としてＬ＊ａ＊ｂ＊表色系において、釉薬層５が実質的に形成されていない部分を観測した色の色空間での座標をＲ（Ｌ０，ａ０，ｂ０）、釉薬層５が形成された部分を観測した色の色空間での座標をＭ（Ｌ１，ａ１，ｂ１）とすると、ΔＬ、Δａ、Δｂ、ΔＥはそれぞれ次のように定義される。なお、これらの値は、カラーマシーン（例えば、コニカミノルタ製  色彩色差計  ＣＲ−４００）を用いて測定できる。
ΔＬ＝Ｌ１−Ｌ０
Δａ＝ａ１−ａ０
Δｂ＝ｂ１−ｂ０
ΔＥ＝（（ΔＬ）２＋（Δａ）２＋（Δｂ）２）１／２
【００１７】
本発明による衛生陶器１は、ΔＬ又はΔＥが上記要件を満たすことで、釉薬層５の厚みがばらついても、釉薬層５側から見える色のばらつきが抑制される。本発明者らが知る限りでは、上記要件を満たすような衛生陶器１は存在しなかった。
ここで本発明がなされた背景を詳細に説明する。衛生陶器１においては、色のばらつきがあり、美観が損なわれるおそれがあった。従来、外観をよくするためには、表面層である釉薬層５を改良すればよいという思想の下、研究開発を行ってきた。ところが、釉薬層５の改良では、色のばらつきを抑えきれないことが判明した。そこで、発明者らが鋭意研究を重ねた結果、予想外にも素地３の色をコントロールすることも必要であり、素地３と、釉薬層５の色の関係を規定することで色のばらつきが効果的に抑制されることを見いだした。本発明はこの知見に基づいてなされたものである。
釉薬層５が形成された部分を観測したＬ値と、釉薬層５が実質的に形成されていない部分を観測したＬ値との差（ΔＬ）の絶対値が小さくなると、釉薬層５と素地３の色が近づくことになる。そして、釉薬層５と素地３の色が近づくと、釉薬層５の厚みがばらついて素地３の色の透ける程度が異なっても、釉薬層５側から見える色はほとんど変わらなくなる。よって、本発明では、釉薬層５側から見える色のばらつきが抑制された衛生陶器１が提供されるのである。
【００１８】
色差（ΔＥ）についても、Ｌ値の場合と同様に説明できる。すなわち、釉薬層５が形成された部分を観測した場合と、釉薬層５が実質的に形成されていない部分を観測した場合の色差（ΔＥ）が小さくなると、釉薬層５と素地３の色が近づくことになる。そして、釉薬層５と素地３の色が近づくと、釉薬層５の厚みがばらついて素地３の色の透ける程度が異なっても、釉薬層５側から見える色はほとんど変わらなくなる。よって、本発明では、釉薬層５側から見える色のばらつきが抑制された衛生陶器１が提供されるのである。
【００１９】
素地３の組成は特に限定されない。長石、陶石、カオリン、粘土等からなる窯業原料を配合したものに所定量の水を加え、ボールミルで細かくした素地スラリーを用いて素地３を形成できる。
【００２０】
釉薬層５を形成する釉薬の組成は特に限定されない。珪砂、長石、石灰、粘土、亜鉛華等からなる釉薬原料を配合したものに所定量の水を加え、ボールミルで細かくした釉薬のスラリーを用いて釉薬層５を形成できる。
また、釉薬層５の厚みは特に限定されない。釉薬層５の厚みは、耐水性と耐貫入性の観点から、好ましくは０．２〜１ｍｍであり、より好ましくは０．３〜０．８ｍｍであり、更に好ましくは０．４〜０．８ｍｍである。
【００２１】
本発明では、釉薬層５が形成された部分を観測したＬ値と、釉薬層５が実質的に形成されていない部分を観測したＬ値との差（ΔＬ）の絶対値が所定値以下である、又は、釉薬層５が形成された部分を観測した場合と、釉薬層５が実質的に形成されていない部分を観測した場合の色差（ΔＥ）が所定値以下であることを特徴とする。そのためには、素地３の組成に合わせて、上述のΔＬの絶対値又はΔＥが所定値範囲内となるように釉薬層５を形成する釉薬の組成が決定される。または、釉薬層５を形成する釉薬の組成に合わせて、上述のΔＬの絶対値又はΔＥが所定値範囲内となるように素地３の組成が決定される。
素地３の組成と、釉薬層５を形成する釉薬の組成は、上述のΔＬの絶対値又はΔＥが所定値範囲内であれば特に限定されないが、その組合せの一例として次の組成が挙げられる。
（釉薬の組成）
ＳｉＯ２  ：５０〜７０重量部
Ａｌ２Ｏ３  ：３〜１５重量部
ＣａＯ  ：５〜２０重量部
ＭｇＯ  ：０．１〜１０重量部
Ｋ２Ｏ  ：０．１〜１０重量部
Ｎａ２Ｏ  ：０．１〜５重量部
ＺｎＯ  ：０．１〜２０重量部
ＺｒＯ２  ：０．１〜２０重量部
なお、Ａｌ２Ｏ３に替えてムライト（３Ａｌ２Ｏ３・２ＳｉＯ２）を使用してもよい。また、Ａｌ２Ｏ３の代わりにＡｌ２Ｏ３とムライトの混合物を用いてもよい。
（素地の組成）
ＳｉＯ２  ：２５〜４０重量部
Ａｌ２Ｏ３  ：３５〜７０重量部
Ｆｅ２Ｏ３  ：０．１〜３．０重量部
ＣａＯ  ：０．１〜３．０重量部
ＭｇＯ  ：０．１〜３．０重量部
Ｋ２Ｏ  ：０．１〜５．０重量部
Ｎａ２Ｏ  ：０．１〜５．０重量部
ＴｉＯ２  ：０．１〜５．０重量部
なお、Ａｌ２Ｏ３に替えてムライト（３Ａｌ２Ｏ３・２ＳｉＯ２）を使用してもよい。また、Ａｌ２Ｏ３の代わりにＡｌ２Ｏ３とムライトの混合物を用いてもよい。ＴｉＯ２は任意成分である。
【００２２】
素地３の吸水率は特に限定されない。吸水率は、次のように測定できる。試験片を１００℃にて２４時間乾燥後に重量（乾燥重量）を測定する。その後、試験片を水中に２４時間浸した後、重量（吸水重量）を測定する。そして、下記式により吸水率を求める。
吸水率（％）＝｛（吸水重量−乾燥重量）／乾燥重量｝×１００
【００２３】
素地３の吸水率は、特に限定されないが、強度の観点から、好ましくは３０%以下であり、より好ましくは２０％以下であり、更に好ましくは１５％以下である。
なお、ＪＩＳ  Ａ  ５２０７では、衛生陶器１について、素地３の質はインキ浸透度が３ｍｍ以下であることが記載されている。この素地３は、吸水率が１％以下程度である。本発明の技術は、ＪＩＳ  Ａ  ５２０７に規定されている吸水率が１％以下の素地３だけでなく、吸水率が３０％以下の素地３にも適応可能である。
【００２４】
素地３の吸水率が８〜３０％である場合には、ガラス相が少なくなり、着色しにくい。この場合には、更により白色とする成分を添加することが好ましい。白色とする成分によって、白さが増し、衛生陶器１が美しくなる。
白色とする成分は、特に限定されない。白色とする成分が、周期表の族において、２〜４族、１２〜１４族のいずれかに属し、かつ、３〜５周期に属する元素を少なくとも１種以上含むことが好ましい。周期表において、２〜４族、１２〜１４族のいずれかに属する元素は、反応性が低いため、素地３を溶かしたり破壊するおそれが低い。しかも、これらの族に属する元素は、無色であるため、衛生陶器１の外観を美しくできる。周期表において、３〜５周期のいずれかに属する元素は、反応性が低い固体であり、しかも産出量が多く、コスト的にも有利である。
２〜４族、１２〜１４族のいずれかに属し、かつ、３〜５周期に属する元素は、この要件を満たせば特に限定されないが、Ａｌ、Ｓｉ、Ｓｃ、Ｔｉ、Ｚｎ、Ｇａ、Ｇｅ、Ｙ、Ｚｒ、Ｃｄ、Ｉｎ、Ｓｎからなる群より選ばれる１種以上であることが好ましい。
白色とする成分としては、白色顔料が好適に挙げられ、より具体的には、ＴｉＯ２、Ａｌ２Ｏ３、ＺｒＯ２、ＺｎＯ、ＳｉＯ２、ＺｒＯ２・ＳｉＯ２、３Ａｌ２Ｏ３・２ＳｉＯ２からなる群より選ばれる１種以上が例示される。
【００２５】
衛生陶器１は、図２に示すように、素地３と、釉薬層５に加えて、素地３と釉薬層５の間に中間層７が設けられていてもよい。中間層７を設けることで、素地３と釉薬層５間の色（白さ）の差を緩和でき、釉薬層５側から見える色のばらつきを抑制できる。
中間層７の組成は特に限定されない。中間層７は、釉薬層５を形成する釉薬の原料と、素地３を形成する原料とを混合した混合物を用いて形成することができる。
中間層７が白色であり、釉薬層５が透明であるであることが好ましい。中間層７の白色が釉薬層５を通して透けて見え、この白色により、釉薬層５側から見える色のばらつきが抑制される。また、中間層７を白色とすることで、素地３中の白色とする成分を少なくできる。よって、素地３に安価な成分を使え、コスト的に有利である。
【００２６】
２．衛生陶器の製造方法
衛生陶器１の製造方法は、特に限定されないが、以下の製造方法を好適に採用することができる。
（１）釉薬スラリーの調製
珪砂、長石、石灰、粘土、亜鉛華等からなる釉薬原料を配合した配合原料に所定量の水を加え、ボールミル等で粉砕して釉薬スラリーを調製する。
（２）衛生陶器の素地の作製
長石、陶石、カオリン、粘土等からなる窯業原料を、所定割合で配合した配合原料に所定量の水を加え、ボールミル等で粉砕して、素地スラリーを調製する。素地スラリーを、所定形状の石膏型等を用いて、成形素地とする。その成形素地を例えば４０℃で乾燥し、乾燥素地を作製する。
（３）施釉及び焼成
乾燥素地に、釉薬スラリーをスプレー等により施釉する。その後、施釉した素地を、焼成炉で、例えば１２００〜１３００℃にて焼成する。このようにして衛生陶器１を作製できる。
【実施例】
【００２７】
以下、実施例により更に具体的に説明する。
【００２８】
１．評価用試験体の作製
（１）釉薬
珪砂、長石、石灰、粘土、亜鉛華等からなる釉薬原料を配合したものに所定量の水を加え、ボールミルで粉砕して釉薬スラリーを調製した。釉薬組成を表１に示す。
【００２９】
【表１】
2019052062.tif 000003
【００３０】
（２）評価用試験体
長石、陶石、カオリン、粘土等からなる窯業原料を、下記表２に示す割合となるように配合したものに所定量の水を加え、ボールミルで粉砕して、素地スラリーを調製した。素地スラリーを所定形状の石膏型に鋳込み、着肉成形後、脱型して、成形素地を作製した。その成形素地を４０℃で乾燥し、乾燥素地を作製した。その乾燥素地の片面に、上記釉薬スラリーをスプレーにて施釉した。その後、施釉した素地を、焼成炉で、１２２０℃にて焼成し、評価用試験体を得た。
【００３１】
【表２】
2019052062.tif 000004
【００３２】
各評価用試験体について、吸水率、釉薬層が形成された部分を観測したＬ値、ａ値、ｂ値、釉薬層が実質的に形成されていない部分を観測したＬ値、ａ値、ｂ値を求めた。吸水率は、既述の方法により測定した。
釉薬層が形成された部分を観測したＬ値は、釉薬がかかった表面の１０ケ所のＬ値を測定し、その平均値とした。釉薬層が実質的に形成されていない部分を観測したＬ値は、釉薬がかかっていない裏面の１０ケ所のＬ値を測定し、その平均値とした。釉薬層が形成された部分を観測したＬ値の標準偏差は、釉薬がかかった表面の１０ケ所のＬ値から求めたものであり、測定値のばらつきを示している。ΔＬの絶対値は、釉薬層が形成された部分を観測したＬ値（１０カ所の平均値）から、釉薬層が実質的に形成されていない部分を観測したＬ値（１０カ所の平均値）を引いた値の絶対値である。
ΔＥは、次のΔＬ、Δａ、Δｂを用いて既述の式により計算した。ΔＬは、釉薬層が形成された部分を観測したＬ値（１０カ所の平均値）から、釉薬層が実質的に形成されていない部分を観測したＬ値（１０カ所の平均値）を引いた値である。Δａは、釉薬層が形成された部分を観測したａ値（１０カ所の平均値）から、釉薬層が実質的に形成されていない部分を観測したａ値（１０カ所の平均値）を引いた値である。Δｂは、釉薬層が形成された部分を観測したｂ値（１０カ所の平均値）から、釉薬層が実質的に形成されていない部分を観測したｂ値（１０カ所の平均値）を引いた値である。
【００３３】
２．評価結果
実施例１−３は、ΔＬの絶対値が１２以下である。また、実施例１−３は、ΔＥが１４以下である。そして、実施例１−３は、いずれも、釉薬層が形成された部分を観測したＬ値の標準偏差が比較例１に比べて小さかった。従って、ΔＬの絶対値が１２以下である、又は、ΔＥが１４以下であるという要件を満たす場合には、釉薬層の厚みがばらついても、釉薬層側から見える色のばらつきが抑制されることが確認された。なお、人間の目では、釉薬層が形成された部分を観測したＬ値の標準偏差が０．６０以下の場合には、色のばらつきをほとんど感じない。
特に、ΔＬの絶対値が８以下である、又は、ΔＥが８以下の場合には、実施例１−２の結果に示されるように、色のばらつきの抑制効果が高かった。すなわち、釉薬層が形成された部分を観測したＬ値の標準偏差が極めて低く抑えられていた。
また、釉薬層が形成されていない部分を観測したＬ値が８０以上である場合には、実施例１−２の結果に示されるように、色のばらつきの抑制効果が高かった。すなわち、釉薬層が形成された部分を観測したＬ値の標準偏差が極めて低く抑えられていた。
また、素地の吸水率が８〜２０％であり、素地にＴｉＯ２を含んでいると、実施例１−２の結果に示されるように、色のばらつきの抑制効果が高かった。すなわち、釉薬層が形成された部分を観測したＬ値の標準偏差が極めて低く抑えられていた。
また、実施例１−２の場合は、白さが増し、評価用試験体の見た目が美しく、高級感があった。
なお、実施例１−３では、釉薬層が形成された部分を観測したＬ値が８０以上であり、良好な白色を呈していた。
【００３４】
３．実施例の効果
本実施例によれば、釉薬層の厚みがばらついても、釉薬層側から見える色のばらつきが抑制されることが確認された。
【００３５】
本発明は上記で詳述した実施形態に限定されず、本発明の請求項に示した範囲で様々な変形又は変更が可能である。
【産業上の利用可能性】
【００３６】
本発明の衛生陶器のサイズ、形状は特に限定されず、用途に応じて適宜変更することができる。衛生陶器としては、曲面を有する立体形状のものが例示される。本発明の衛生陶器は、大便器、節水型大便器、小便器、洗浄用タンク、洗面器、手洗器、掃除流し等の衛生陶器に好適に用いられる。これらの中でも、洗面器は、使われ方として人の目に近く、釉薬面から見た色のばらつきがより目立ち、本発明が有効である。さらに、洗面器の中でも、より深い形状、例えば洗面ボウルの深さ５００ｍｍ以上（通常１０００ｍｍ以下）あるものにおいては、底面部と側面部の施釉厚さにばらつきが生じ、素地の色の影響が出やすいため、本発明が特に有効である。
【符号の説明】
【００３７】
１…衛生陶器
３…素地
５…釉薬層
７…中間層
【図１】
2019052062.tif 000005
【図２】
2019052062.tif 000006